【手続補正書】
【提出日】平成16年1月8日(2004.1.8)
【手続補正１】
【補正対象書類名】明細書
【補正対象項目名】特許請求の範囲
【補正方法】変更
【補正の内容】
【特許請求の範囲】
【請求項１】
タテ糸およびヨコ糸共に、総繊度が４４〜２２０デシテックス、単糸繊度が０．７〜８デシテックスのフィラメント糸からなり、隣接するタテ糸同士の隙間と、隣接するヨコ糸同士の隙間が共に３０μｍ以下で、ＫＥＳ法による織物表面の表面粗さの平均偏差（ＳＭＤ）がタテ方向・ヨコ方向共に４．０μｍ以下で、摩擦帯電圧がタテ方向・ヨコ方向共に４ｋＶ以下である花粉付着防止織物。
【請求項２】
タテ糸およびヨコ糸の少なくとも一方に制電性合成繊維フィラメント糸を含む請求項１記載の花粉付着防止織物。
【請求項３】
制電性合成繊維フィラメント糸が、芯鞘型複合繊維で芯部に制電剤を含有する請求項２記載の花粉付着防止織物。
【請求項４】
タテ糸およびヨコ糸の少なくとも一方が、下記（１）・（４）の特性を満足する合成繊維フィラメント糸の捲縮糸である請求項１・３のいずれかに記載の花粉付着防止織物。
（１）伸度が２０％以上５０％以下、
（２）伸縮復元率（ＣＲ）が１０％以上４０％以下、
（３）捲縮発現伸長率（ＴＲ）が０．５％以上２５％以下、
（４）交絡数が４以上５０以下
【請求項５】
合成繊維フィラメント糸の捲縮糸の捲縮発現伸長率（ＴＲ）が０．５％以上８％以下である請求項４に記載の花粉付着防止織物。
【請求項６】
請求項１・５のいずれか記載の花粉付着防止織物を縫製してなる、花粉付着防止織物製品。
【請求項７】
コート、ブルゾン、ウインドブレーカー、ブラウス、シャツ、スカート、スラックス、スカーフ、エプロン、帽子、手袋、腕カバー、布団干しカバーのいずれかである請求項６記載の花粉付着防止織物製品。
【手続補正２】
【補正対象書類名】明細書
【補正対象項目名】０００６
【補正方法】変更
【補正の内容】
【０００６】
【課題を解決するための手段】
本発明は、かかる課題を解決するために、次のような手段を採用するものである。すなわち、タテ糸およびヨコ糸共に、総繊度が４４〜２２０デシテックス、単糸繊度が０．７〜８デシテックスのフィラメント糸からなり、隣接するタテ糸同士の隙間と、隣接するヨコ糸同士の隙間が共に３０μｍ以下で、ＫＥＳ法による織物表面の表面粗さの平均偏差（ＳＭＤ）がタテ方向・ヨコ方向共に４．０μｍ以下で、摩擦帯電圧がタテ方向・ヨコ方向共に４ｋＶ以下である花粉付着防止織物である。


【手続補正３】
【補正対象書類名】明細書
【補正対象項目名】０００８
【補正方法】変更
【補正の内容】
【０００８】
【発明の実施の形態】
本発明は、前記課題、つまり花粉が付着しにくく、織物の繊維間および衣料内に入り込みにくい構造の布帛について鋭意検討し、フィラメント糸使い織物の中でも、総繊度、単糸繊度、糸と糸の間の隙間、ＫＥＳ法による表面粗さの平均偏差（ＳＭＤ）、摩擦帯電圧を特定範囲に選択して織物を作製することにより、かかる課題を一挙に解決することを究明したものである。


【手続補正４】
【補正対象書類名】明細書
【補正対象項目名】００１５
【補正方法】変更
【補正の内容】
【００１５】
ＫＥＳ法による表面粗さの平均偏差（ＳＭＤ）をタテ方向・ヨコ方向共に４．０μｍ以下にすることにより、織物表面の凹凸が少なく花粉が付着しにくく、入り込みにくくなる。本発明の表面粗さの平均偏差（ＳＭＤ）は、実施例中にて後述する方法で測定することができる。


【手続補正５】
【補正対象書類名】明細書
【補正対象項目名】００２８
【補正方法】変更
【補正の内容】
【００２８】
（３）表面粗さの平均偏差（ＳＭＤ）
カトーテック(株)ＫＥＳ−ＦＢ４を用い、タテ２０ｃｍ×ヨコ２０ｃｍにカットした織物を２０℃×６５％ＲＨの環境下で調湿する。２０ｇｆ／ｃｍの張力をかけた織物に、０．５ｍｍ径のピアノ線１本を５ｍｍ幅に折り曲げた接触子を１０ｇｆで織物に着圧する。この接触子はバネで圧着されているが、バネの定数は２５ｇｆとする。圧着された接触子を０．１ｃｍ／ｓｅｃの一定速度で水平に長さ２ｃｍ移動し測定する。上記方法でタテ方向、ヨコ方向の表面粗さの平均偏差（ＳＭＤ）を測定し、大きい方を表した。


【手続補正６】
【補正対象書類名】明細書
【補正対象項目名】００３５
【補正方法】変更
【補正の内容】
【００３５】
［実施例１］
タテ糸、ヨコ糸共に、５６デシテックス、４０フィラメントのナイロン生糸を使用し、平織を製織後、通常の染色方法で、リラックス・精練、染色を行った後、アニオン系界面活性剤エレナイトＡＢ−１００（高松油脂(株)製）１ｗｔ％からなる処理液に浸漬後、ピックアップ率４０％になるようにマングルで絞り、１７０℃で３０秒間熱乾燥セットする帯電防止加工を実施し、タテ密度１７５本／２．５４ｃｍ、ヨコ密度１０７本／２．５４ｃｍの織物を作製した。タテ糸とタテ糸の隙間は０μｍ、ヨコ糸とヨコ糸の隙間が０μｍ、表面粗さの平均偏差（ＳＭＤ）が３．２μｍ、摩擦帯電圧が２．５ｋＶで、この織物の花粉付着防止性は、疑似花粉付着数が９０個で、総合評価として、花粉付着防止性が優れていた。
結果を表１に示す。


【手続補正７】
【補正対象書類名】明細書
【補正対象項目名】００３６
【補正方法】変更
【補正の内容】
【００３６】
［実施例２］
８４デシテックス、７２フィラメントのＰＥＴ加工糸をタテ糸に用いた。ヨコ糸には、芯部に制電剤を含有させた芯鞘型複合ポリエステルフィラメントで、１５６デシテックス１８フィラメントの未延伸糸を加撚前に加熱した後、加熱体と仮より具との間で加熱体と糸条とが離れる点とは異なる位置に撚り止め装置を設け、撚り止め装置を加撚開始点として延伸仮撚した７８デシテックス、１８フィラメントの低捲縮糸を使用した。これらのタテ糸とヨコ糸で平織を製織後、通常の染色方法で、リラックス・精練、染色、乾燥、仕上げセットを行い、タテ密度１８８本／２．５４ｃｍ、ヨコ密度９８本／２．５４ｃｍの織物を作製した。タテ糸とタテ糸の隙間は０μｍ、ヨコ糸とヨコ糸の隙間が０μｍ、表面粗さの平均偏差（ＳＭＤ）が２．１μｍ、摩擦帯電圧が０．４ｋＶであった。伸度が３５％、伸縮復元率（ＣＲ）が３８％、捲縮発現伸長率（ＴＲ）が２．６％、交絡数が５個であった。この織物の花粉付着防止性は、疑似花粉付着数が６５個で、総合評価として、花粉付着防止性が優れていた。結果を表１に示す。


【手続補正８】
【補正対象書類名】明細書
【補正対象項目名】００３７
【補正方法】変更
【補正の内容】
【００３７】
［比較例１］
ポリエステル１００％使い５０番手の紡績糸を使用した平織物を通常の染色方法で、リラックス・精練、染色、乾燥、仕上げセットを行い、タテ密度１２７本／２．５４ｃｍ、ヨコ密度９０本／２．５４ｃｍの織物を作製した。タテ糸とタテ糸の隙間は２０μｍ、ヨコ糸とヨコ糸の隙間が１７μｍ、表面粗さの平均偏差（ＳＭＤ）が２．９μｍ、摩擦帯電圧が５．５ｋＶで、この織物の花粉付着防止性は、疑似花粉付着数が２６５個で、総合評価として、花粉付着防止性が劣っていた。結果を表１に示す。


【手続補正９】
【補正対象書類名】明細書
【補正対象項目名】００３８
【補正方法】変更
【補正の内容】
【００３８】
［比較例２］
タテ糸に１６７デシテックス、４８フィラメントのＰＥＴ強撚加工糸を使用し、ヨコ糸に１６７デシテックス、４８フィラメントのＰＥＴ加工糸を使用し、平織を製織後、通常の染色方法で、リラックス・精練、染色を行った後、カチオン系界面活性剤エレナイトＫ−１０２（高松油脂(株)製）１ｗｔ％処理液に浸漬後、ピックアップ率４０％になるようにマングルで絞り、１８０℃で３０秒間の仕上セットによる帯電防止加工を実施し、タテ密度９５本／２．５４ｃｍ、ヨコ密度５９本／２．５４ｃｍの織物を作製した。タテ糸とタテ糸の隙間は１１０μｍ、ヨコ糸とヨコ糸の隙間が２４０μｍ、表面粗さの平均偏差（ＳＭＤ）が７．３μｍ、摩擦帯電圧が１．９ｋＶで、この織物の花粉付着防止性は、疑似花粉付着数が２５８個で、総合評価として、花粉付着防止性が劣っていた。結果を表１に示す。